СПОСОБ ИЗГОТОВЛЕНИЯ ОСНОВАНИЯ ПОЛА

Способ изготовления основания пола, включающий приготовление строительной сухой смеси, разведение сухой смеси водой, перемешивание, укладку смеси слоем на поверхность пола и сушку слоя, отличающийся тем, что приготовление строительной сухой смеси проводят в два этапа, причем на первом этапе в качестве сухой смеси используют компоненты, % от общего объема:
пористый материал
48-69
известь гашеная
0,76-0,84
технические лигносульфонаты
0,1-0,13
полимеризованные
фосфаты органические
0,02-0,03
гипсовое вяжущее марки Г3-Г6
остальное
а на втором этапе в качестве сухой смеси используют компоненты, % от общего объема:
кварцевый песок
25-50
пластификатор
0,38-0,42
известь гашеная
2,5-2,75
полимеризованные
фосфаты органические
0,18-0,22
гипсовое вяжущее марки Г13-Г16
остальное
разводят водой каждую сухую смесь по отдельности и укладывают последовательно на основание пола сначала первый слой толщиной, равный 20-300 мм, из разведенной сухой смеси первого этапа, а на затвердевший первый слой укладывают второй слой толщиной, равной 5,0-30 мм, из разведенной сухой смеси второго этапа, причем для получения первого слоя сначала смешивают пористый материал с водной смесью из лигносульфонатов и полимеризованных фосфатов органических, а затем добавляют остальные компоненты сухой смеси, а для получения второго слоя сначала смешивают кварцевый песок с водной смесью из пластификатора и полимеризованных фосфатов органических, а затем добавляют остальные компоненты сухой смеси, при этом второй слой подвергают сушке при температуре 20°С до полного его затвердевания, а в качестве пористого материала в составе первого слоя используют пенополистирол, или дробленые отходы известняка, или материалы, выбранные из группы: вермикулит, перлит и керамзит.